(57)【要約】  ｐＨ変化に応答して色を変える濡れ指示組成物が開示されている。この組成物は、水不溶性熱可塑性ポリマー組成物、超吸収性ポリマー、濡れインジケータ、および界面活性剤を含む。本濡れ指示組成物は、使い捨てオムツ、女性用ナプキン、包帯、並びに人および動物用寝具に有用である。【特許請求の範囲】
【請求項１】
（ａ）少なくとも１種の超吸収性ポリマー、および
（ｂ）指示剤およびｐＨ調整剤を含む少なくとも１種の濡れインジケータ、および
（ｃ）任意に、少なくとも１種の水不溶性熱可塑性ポリマー組成物、および
（ｄ）任意に、少なくとも１種の界面活性剤、および
（ｅ）任意に、ナノクレー粉末
を含む濡れ指示組成物。
【請求項２】
前記指示剤が、前記濡れ指示組成物のｐＨの変化に応答して色を変える請求項１に記載の濡れ指示組成物。
【請求項３】
前記水不溶性熱可塑性ポリマー組成物が、粘着付与剤および可塑剤からなる群から選ばれる少なくとも１種の物質をさらに含む請求項１に記載の濡れ指示組成物。
【請求項４】
（ａ）前記粘着付与剤および可塑剤のうちの少なくとも一方が極性であり、（ｂ）前記濡れ指示組成物が、好ましくは、約５重量％〜約５０重量％の前記粘着付与剤、および約５重量％〜約５０重量％の前記可塑剤を含む請求項６に記載の濡れ指示組成物。
【請求項５】
前記超吸収性ポリマーが、約１μｍ〜約４００μｍの粒子サイズを有する請求項１に記載の濡れ指示組成物。
【請求項６】
小板、少なくとも５０のアスペクト比を有する小板、体積で１５マイクロメートル未満の乾燥粒子サイズを有する粉末、表面に第４級アンモニウム塩を有する粉末、および表面に第４級アンモニウム塩のない粉末からなる群から選ばれるナノクレー粉末をさらに含む請求項１に記載の濡れ指示組成物。
【請求項７】
前記ナノクレー粉末の表面が、（ａ）ジメチルベンジル水素化タロウ第４級アンモニウム（２ＭＢＨＴ）、（ｂ）ジメチル脱水素化タロウ第４級アンモニウム（２ＭＢＨＴ）、（ｃ）ジメチル水素化タロウ２−エチルヘキシル第４級アンモニウム（２ＭＨＴＬ８）、（ｄ）メチルタロウビス−２−ヒドロキシエチル第４級アンモニウム（ＭＴ２ＥｔＯＴ）、（ｅ）メチル脱水素化タロウアンモニウム（Ｍ２ＨＴ）および（ｆ）それらの組み合わせからなる群から選ばれるカチオンを有する第４級アンモニウム塩を含む請求項６に記載の濡れ指示組成物。
【請求項８】
表面の一部に請求項１に記載の組成物を有する基材を備える使い捨て吸収性物品。
【請求項９】
オムツ、女性用ナプキン、包帯、並びに人用および動物用寝具からなる群から選ばれる請求項８に記載の使い捨て吸収性物品。
【請求項１０】
請求項１に記載の濡れ指示組成物を製造する方法であって、その方法は、
（ａ）超吸収性ポリマーおよび任意に水不溶性熱可塑性ポリマーを好適な混合装置中で混合し、その混合物が溶融するまで加熱する工程、
（ｂ）任意に、溶融した混合物に界面活性剤とナノクレー粉末を添加し、均一な溶融混合物が得られるまで混合する工程、
（ｃ）しかる後、濡れインジケータを、前記均一な溶融混合物に添加し、濡れ指示組成物の均一な溶融混合物を提供するための時間混合する工程、および
（ｄ）任意に、工程（ｃ）の混合物を固化させる工程
を含む方法。
【発明の詳細な説明】
【発明の開示】
【０００１】
関連出願に対する相互参照
本出願は、２００５年１０月６日に出願した仮出願シリアル番号６０／７２４，０３２および２００６年３月３日に出願した仮出願シリアル番号６０／７７９，０１３の出願日の利益を主張するものである。
【０００２】
背景
本発明は、吸収性製品が水、体液（例えば、血液、尿）等でいつ濡れたかを指示することができる組成物、かかる組成物を使用する物品、および物品が濡れたかどうかを決定する方法に関する。
【０００３】
使い捨てオムツ（成人の失禁用下着を含む）、女性の衛生用製品（生理用ナプキンを含む）、包帯、寝具（人および動物の双方）、家庭用衣類乾燥機とともに用いられる濡れインジケータのような吸収性物品は、水および体液のような液体を吸収し、保持するように設計されている。しばしば、この物品は、液体の吸収を促進するために、超吸収性ポリマー（ＳＡＰ）を使用している。吸収性物品をそれらが漏れる前に交換することができるように、吸収性物品が上記液体でいつ濡れたかを知ることが望ましい。しかしながら、吸収性物品上の保護コーティング、および／または吸収性物品の上に着用する衣類のために、そのときがいつ来たかを知ることは必ずしもすぐには明らかではない。従って、親、看護婦、デイケアプロバイダー、在宅看護介助者、ペットの飼い主等のような介護者が、物品が濡れているかどうかを容易に決定することができ、そしてそうであるなら、それを直ちに交換することができる機構を提供する必要性が残っている。
【０００４】
概要
本発明は、吸収性物品における液体の存在を指示する組成物に、かかる組成物を用いた吸収性物品に、かかる組成物を用いて吸収性物品における液体の存在を指示する方法に向けられている。
【０００５】
１つの側面において、本発明は、（ａ）少なくとも１種の水不溶性熱可塑性ポリマー組成物、（ｂ）少なくとも１種の超吸収性ポリマー（ＳＡＰ）、（ｃ）指示剤およびｐＨ調整剤を含む少なくとも１種の濡れインジケータ、（ｄ）少なくとも１種の界面活性剤、および（ｅ）任意に、少なくとも１種のナノクレー（nanoclay）粉末を含む濡れ指示組成物を包含する。ナノクレー粉末は、第４級アンモニウム塩のような有機物質を含む表面を有し得る。
【０００６】
本発明は、また、本発明による濡れ指示組成物を用いた吸収性物品を提供する。
【０００７】
他の側面において、本発明は、吸収性物品における濡れの存在を指示する方法を提供する。その方法は、吸収性物品を提供する工程、吸収性物品の表面の少なくとも一部に本発明の濡れ指示組成物を適用する工程、濡れ指示組成物を、水または体液のような液体に曝す工程、および濡れ指示組成物の色変化の存在を測定する工程を含む。
【０００８】
本発明は、また、本発明の濡れ指示組成物を作る上で有用な前駆体組成物を提供する。これらの前駆体組成物も、濡れ指示能力を有する。１つの側面において、（ａ）少なくとも１種の超吸収性ポリマー（ＳＡＰ）、（ｂ）指示剤とｐＨ調整剤を含む濡れインジケータ、および（ｃ）任意に、第４級アンモニウム塩を含む表面を有するナノクレー粉末を含む前駆体組成物が提供される。
【０００９】
他の側面において、（ａ）少なくとも１種の水不溶性熱可塑性ポリマー組成物、（ｂ）指示剤とｐＨ調整剤を含む少なくとも１種の濡れインジケータ、（ｃ）少なくとも１種の界面活性剤、および（ｄ）第４級アンモニウム塩を含む表面を有するナノクレー粉末を含む前駆体組成物が提供される。
【００１０】
本発明の種々の側面は、いくつかの利点を提供する。例えば、本発明は、水または体液と接触したとき、迅速な色変化を提供する。このことは、観察者が、迅速に、吸収性物品が液体に曝されたことを視認し、新たな吸収性物品が必要なときを決定することを可能にする。さらに、色変化を鮮明にすることができ、それにより、視覚信号が増強され、吸収性物品における濡れの存在の確認が容易になる。
【００１１】
ＳＡＰと水不溶性熱可塑性ポリマー組成物を用いる本発明の側面は、それらが曝された液体の幾分かを吸収する。そうであってさえ、それらは、かかる暴露の後に一体性を保持し、元の状態のままである。従って、それらは、溶け去るおそれなしに、吸収性物品のいかなる数の異なる場所にも適用することができる。本発明の組成物は、例えば、吸収性物品の端縁、例えばオムツの脚部開口に設けることができ、中央に設けることができ、あるいは複数の場所に設けることができる。このことは、介護者が、吸収性物品が濡れているかどうかを決定する能力を促進させる。
【００１２】
ナノ粉末を用いる本発明の側面は、改善された熱および湿度安定性を示す。すなわち、それらは、高温（例えば、２７５°Ｆ（１３５℃））に２４時間曝されたとき、沈降および／または相分離に抵抗する。さらに、それらは、熱および高湿度（例えば、１００°Ｆ（３７℃）および９０％相対湿度）に２４時間曝されたとき、早期の色変化に抵抗する。
【００１３】
さらに、本発明の組成物は、液体に曝された後でさえその一体性を維持するため、かかる暴露に際して生じる色変化は、急速に消失することがない。この色変化の維持時間は、介護者に、色変化を観察し、吸収性物品を交換するためにより多くの時間を与える。
【００１４】
詳細な説明
ここで用いる用語「熱可塑性ポリマー組成物」は、可逆的に、加熱されたときに軟化あるいは融解し、冷却されたとき再び固化することのできるポリマー組成物を意味する。
【００１５】
ここで用いる用語「水不溶性」は、水性環境中に本質的に不溶である成分または組成物を意味する。かかる成分は、１重量％未満、好ましくは０．５重量％未満の濃度で水に可溶である。
【００１６】
ここで用いる用語「体液」は、血液、尿、間質液等を意味する。これらの液体は、本質的に、塩分を含む。用語「体液」は、ここでは、用語「塩水」と互換的に用いられている。
【００１７】
用語「ナノクレー粉末」は、１００マイクロメートル（μｍ）未満の最大寸法を有する顆粒または小板を包含する乾燥した粒状クレーをいう。
【００１８】
熱可塑性ポリマー組成物
本発明に用いられる水不溶性の熱可塑性ポリマー組成物は、本組成物に結合能力を付与する。水および塩水に耐性であるので、熱可塑性ポリマー組成物はこれらの液体に曝されても顕著に劣化することはない。その結果、かかる濡れ指示組成物は、これらの液体の存在下で溶けない。
【００１９】
熱可塑性ポリマー組成物は、全体として、単一の水不溶性熱可塑性ポリマーまたは水不溶性熱可塑性ポリマーのブレンドを含み得る。あるいは、水不溶性熱可塑性ポリマー組成物は、少なくとも１種の水不溶性熱可塑性ポリマーを、粘着付与樹脂、可塑剤、ワックスおよびそれらの組み合わせのような他の熱可塑性希釈剤、並びに抗酸化剤および顔料と組み合わせて含むことができる。熱可塑性ポリマーだけで濡れ指示組成物を所定の位置に保持するための適切な接着特性を提供し得るが、好ましくは、それは、意図された用途での使用のために接着特性を修飾すべく、粘着付与剤、可塑剤、およびワックス等と組み合わされる。いくつかの態様については、良好な加工性を維持しながら濡れ指示組成物の凝集強さを向上させるために、比較的高い粘度の熱可塑性ポリマーが、比較的低い粘度の熱可塑性成分と組み合わされる。この態様のために、比較的高い粘度のポリマーは一般に約４００ｇ／１０分以下、好ましくは約２００ｇ／１０分以下、より好ましくは約１００ｇ／１０分以下、最も好ましくは約５０ｇ／１０分未満のメルトインデックス（ＭＩ）を有する。
【００２０】
広範な熱可塑性ポリマーが、本発明に使用するために好適である。本発明に使用するための例示ポリマーには、スチレンブロックコポリマー、均質で実質的に線状のエチレン／アルファ−オレフィンインターポリマー等の非晶質および結晶性ポリオレフィン；エチレン−酢酸ビニル（ＥＶＡ）、エチレン−アクリル酸メチル（ＥＭＡ）およびエチレンアクリル酸ｎ−ブチル（ＥｎＢａ）のようなエチレンのインターポリマー；およびそれらの混合物が含まれる。
【００２１】
Ａ−Ｂ−Ａトリブロック構造、Ａ−Ｂジブロック構造、（Ａ−Ｂ）nラジアルブロックコポリマー構造、並びにその分枝化およびグラフト化体等の広範なブロックコポリマーが本発明に有用であり、ここで、Ａブロックは、非エラストマーのポリマーブロックであり、典型的にはポリスチレンを含み、Ｂブロックは、不飽和共役ジエンもしくはその水素化体である。一般に、Ｂブロックは、典型的に、イソプレン、ブタジエン、エチレンｉブチレン（水素化イソプレン）およびそれらの混合物である。市販の具体例には、シェル・ケミカル社（テキサス州ヒューストン）から入手できるクレイトン（Kraton）（登録商標）ＤおよびＧシリーズのブロックコポリマー、エニケム（EniChem）（テキサス州ヒューストン）から入手できるユーロプレネット（Europrenet）（登録商標）ゾル（Sol）Ｔブロックコポリマー、エクソン（デキスコ（Dexco））（テキサス州ヒューストン）から入手できるベクター（Vector）（登録商標）ブロックコポリマー、その他が含まれる。ブロックコポリマーに基づく組成物は、一般的に比較的低いメルトインデックスのブロックコポリマー（５０ｇ／１０分未満）を少なくとも１種の粘着付与樹脂および可塑化油と組み合わせて用いる感圧接着剤用途に特に有用である。
【００２２】
あるいは、本組成物は、均質で実質的に線状のエチレン／アルファ−オレフィンインターポリマー等の非晶質および結晶性ポリオレフィン、エチレン−酢酸ビニル、エチレン−アクリル酸メチルおよびエチレンアクリル酸ｎ−ブチルのようなエチレンのインターポリマー、およびそれらの混合物を含んでいてもよい。
【００２３】
非晶質ポリオレフィンまたは非晶質ポリアルファオレフィン（ＡＰＡＯ）は、Ｃ2〜Ｃ8アルファオレフィンのホモポリマー、コポリマーおよびターポリマーである。それらは、典型的に、比較的広い分子量分布をもたらすチーグラー−ナッタ触媒を使用する方法により重合される。市販の非晶質ポリアルファオレフィンには、レキセン（Rexene）（テキサス州ダラス）から入手できるレックスタック（Rextac）（登録商標）およびレックスフレックス（REXFlex）（登録商標）プロピレン系ホモポリマー、エチレン−プロピレンコポリマーおよびブテンプロピレンコポリマー、並びにヒルズ（Hils）（ニュージャージー州ピスカタウェイ）から入手できるベストプラスト（Vestplast）（登録商標）アルファ−オレフィンコポリマーが含まれる。
【００２４】
水不溶性熱可塑性ポリマーとして、メタロセンポリオレフィンも有用である。これらの物質は、シングルサイトもしくはメタロセン触媒を用いて調製される均質な線状のエチレンポリマーおよび実質的に線状のエチレンポリマーである。実質的に線状のエチレンポリマーは、ダウ・ケミカル社から市販されており、アフィニティー（AFFINITY）なる商品名の下で入手できるプラストマーを含み、均質な線状エチレンポリマーは、エクソン・ケミカル社から商品名イグザクト（EXACT）の下で入手できる。均質な線状および実質的に線状のエチレンポリマーは、約８５５〜約８８５にわたる比較的低い密度、および比較的低いメルトインデックス、例えば５０ｇ／１０分未満を有する。
【００２５】
用語「インターポリマー」は、ここでは、エチレンと重合した少なくとも１種の他のコモノマーを有するコポリマー、ターポリマーまたはより高次のポリマーを示すために用いられている。エチレンのインターポリマーは、酸部位が４個までの炭素原子を有するところの飽和カルボン酸のビニルエステル、３〜５個の炭素原子を有する不飽和モノもしくはジカルボン酸、該不飽和酸の塩、１〜８個の炭素原子を有するアルコールから誘導される該不飽和酸のエステル、およびそれらの混合物から選らばれる少なくとも１種のコモノマーを有するポリマーである。エチレンのインターポリマーのメルトインデックスは、約５０〜約２０００、約１００〜１５００、約２００〜１２００、および約４００〜１２００ｇ／１０分にわたり得る。
【００２６】
混合されないで用いられた場合、エチレン対不飽和カルボン酸系コモノマー重量比は、好ましくは約３：１より大きく、より好ましくは約２：１である。従って、コモノマーの濃度は、エチレンインターポリマーの総重量に対し、好ましくは３０重量％より高く、より好ましくは３３重量％よりも高く、最も好ましくは３５重量％よりも高い。エチレンのインターポリマーのメルトインデックスは、約５０〜約２０００、好ましくは約１００〜１５００、より好ましくは約２００〜１２００、最も好ましくは約４００〜１２００ｇ／１０分にわたり得る。低すぎるメルトインデックスを有するポリマーを混合しないで用いたとき、そのポリマーの強さは、ＳＡＰ粒子の膨潤を抑える傾向を示す。しかしながら、上に論じたように、より低いメルトインデックスのエチレンのインターポリマーの不利点は、そのポリマーに希釈剤を配合することにより克服することができる。
【００２７】
好適なエチレン／不飽和カルボン酸、塩およびエステルインターポリマーには、エチレン／酢酸ビニル（ＥＶＡ）、エチレン／アクリル酸（ＥＥＡ）およびそのアイオノマー、エチレン／メタクリル酸およびそのアイオノマー、エチレン／アクリル酸メチル（ＥＭＡ）、エチレン／アクリル酸エチル、エチレン／アクリル酸ｎ−ブチル（ＥｎＢＡ）、並びに２種またはそれ以上のコモノマーを含むそれらの種々の誘導体が含まれる。
【００２８】
他の熱可塑性ポリマーには、ポリラクチド例えばカプロラクトンポリマー、およびポリ（ヒドロキシブチレート／ヒドロキシバレレート）、ある種のポリビニルアルコール、生分解性脂肪族芳香族コポリエステル例えばイーストマンコポリエステル１４７６６（イーストマン・ケミカル）、ＢＡＳＦが提供するエコフレックス（Ecoflex)（登録商標）コポリエステル、線状飽和ポリエステル（その例は、ハルス（Huls）から商品名ダイナポール（DYNAPOL）およびダイナコール（DYNACOLL）の下で入手できる）、ポリ（エチレンオキシド）ポリエーテルアミドおよびポリエステルエーテルブロックコポリマー（その例は、アトケム（Atochem）から商品名ペバックス（PEBAX）の下で、およびヘキスト・セレニーズから商品名ライト−フレックス（RITE-FLEX）の下で入手できる）、並びにポリアミドポリマー（その例は、商品名ユニレズ（UNIREZ）（ユニオン・キャンプ）、ベスタメルト（VESTAMELT）（ハルス）およびグリルテックス（GRILTEX）（ＥＭＳ−ヒーミー）が含まれる。さらに他の有用な熱可塑性ポリマーには、デュポンから商品名ハイトレル（HYTREL）の下で入手できるポリエーテル／ポリエステルポリマー、およびカーギル（Cargill）から商品名ＰＬＡの下で入手できる生分解性ポリエステルが含まれる。
【００２９】
本発明に使用される水不溶性熱可塑性ポリマーの量は、典型的に、水分指示組成物の約５重量％〜約８０重量％を構成する。好ましくは、それは、該組成物の約１０重量％〜約５０重量％を構成する。より好ましくは、それは、該組成物の約１０重量％〜約３０重量％を構成する。
【００３０】
先に述べたように、本発明に使用される水不溶性熱可塑性ポリマー組成物は、好ましくは、少なくとも１種の追加の成分をさらに含む。かかる成分の例には、可塑剤、粘着付与剤、ワックス、並びに抗酸化剤および含量のような添加剤等の、ホットメルト接着剤組成物に普通に用いられているものが含まれる。
【００３１】
有用な可塑剤は、芳香族含有量の低い炭化水素油、鉱油（例えば、ペトロカナダ・ルブリカンツ（PetroCanada Lubricants）（カルガリ、カナダ）が提供するピュアリティー（Purity）３５鉱油）のような可塑化油である。好ましい可塑化油は、パラフィン系またはナフテン系である。好適な市販の可塑化油の例は、カルーメット・リファイニング（Calumet Refining）社（イリノイ州シカゴ）から商品名カルソル（Calsol）５５５の下で、およびニナフ・ナフテニック（Nynaf Naphthenic）ＡＢ（スウェーデン）から商品名ニフレックス（Nyflex）２２２Ｂの下で入手できる。可塑化油は、好ましくは、本組成物中に、５重量％〜約３０重量％の量で存在する。
【００３２】
一般に、追加の成分の種類は、全体として水不溶性熱可塑性ポリマー組成物の成分の十分な相容性を確保するように選ばれる。好ましい態様において、本発明の組成物の熱可塑性成分は、極性官能基を有する少なくとも１種の希釈剤を含む。希釈剤は、好ましくは、３０００未満の、好ましくは２０００未満の分子量（Ｍｗ）を有する可塑剤またはワックスである。希釈剤は、好ましくは、水不感受性であるが、本成分の不存在下で同じ成分を含む比較の組成物に対して熱可塑性組成物の表面張力および／または接触角を減少させるに十分に極性のものである。極性希釈剤には、１分子当たり少なくとも１つの極性基を有する可塑剤およびワックスが含まれる。極性基は、末端基であるか、あるいは分子の中央部で１つまたはそれ以上の単位に結合していてもよい。極性基には、アルコール、エーテル、エステル、エポキシ、カルボン酸、アミン、アミド、アルデヒド、ケトン、オキシム、スルホン酸およびスルホンアミド基が含まれる。極性希釈剤はＳＡＰを可塑化するものと推測される。従って、ＳＡＰを極性可塑剤単独と組み合わせることは、吸収率を増加させ得る。しかしながら、ポリマーの不存在下では、可塑剤単独は、典型的に、ＳＡＰを内部に分散させるための連続した熱可塑性相を提供し得なかった。好ましくは、希釈剤は、総組成物の約５重量％〜約３０重量％にわたる量で、より好ましくは、総組成物の約１０重量％〜約２０重量％にわたる量で用いられる。
【００３３】
例示の極性可塑剤には、フタル酸ジオクチルおよびフタル酸ブチルベンジル（例えば、モンサントが提供するサンチサイザー（Santicizer）１６０）のようなフタレート可塑剤；ハルスが提供するダイナコール（Dynacol）７２０のような液状ポリエステルおよびＣＰ．ホール（Hall）から入手できる液状ポリマー可塑剤；１，４−シクロヘキサンジメタノールジベンゾエート（例えば、ベルシコール（Velsicol）が提供するベンゾフレッツ（Benzoflez）３５３）、ジエチレングリコール／ジプロピレングリコールジベンゾエート（例えば、ベルシコールが提供するベンゾフレッツ５０）、エステル化されたヒドロキシル基のモル分率が０．５〜０．９５にわたるジエチレングリコールジベンゾエート（例えば、やはりベルシコールが提供するベンゾフレックス（Benzoflex）２−４５ハイ・ヒドロキシル（High Hydroxyl））のようなベンゾエート可塑剤；ｔ−ブチルジフェニルホスフェート（例えば、モンサントが提供するサンチサイザー１５４）のようなホスフィット可塑剤；水素化ロジンのメチルエステル（例えばハーキュレスが提供するハーコイン（Hercoyn）Ｄ）のような約６０℃以下の環球法軟化点を有する液状ロジン誘導体；並びに脂肪酸のグリセロールエステルおよびその重合性生成物のような植物性油および動物性油が含まれる。好ましい可塑剤には、シトロフレックス（Citroflex）（登録商標）２、Ａ−２、４、Ａ−４、Ａ−６およびＢ−６のようなクエン酸のエステル；フタル酸ブチルベンジル、トルエンスルホンアミド、ベンゾエート可塑剤例えば１，４−シクロヘキサンジメタノールジベンゾエート、ジエチレングリコール／ジプロピレングリコールジベンゾエート、エステル化されたヒドロキシル基のモル分率が０．５〜０．９５にわたるジエチレングリコールジベンゾエートが含まれる。
【００３４】
さらに、水溶性または水中分散性可塑剤も、その存在が熱可塑性組成物を水溶性にすることなくかつＳＡＰの吸収速度を阻害しないならば、用いることができる。好適な例には、約２０００未満、好ましくは１０００未満の分子量を有するポリエチレングリコール、ＩＣＩから入手できるＰＥＧのフェニルエーテルであるパイカル（Pycal）等のポリエチレングリコールの誘導体；エトキシル化ビスフェノールＡ（例えば、ＰＰＧインダストリーズが提供するマコール（Macol）２０６ＥＭ）およびジオニルフェノールエチルオキシレート（例えば、ハンツマン・ケミカル社（Huntsman Chemical）が提供するサーフォニック（Surfonic）ＤＮＰ）が含まれる。
【００３５】
例示の極性ワックスには、１２−ヒドロキシステアルアミド、Ｎ−（２−ヒドロキシエチル１２−ヒドロキシステアルアミド（カスケム（CasChem）が提供するパリシン（Paricin）２２０および２８５）、ステアルアミド（ウィトコ（Witco）が提供するケミアミド（Kemamide）Ｓ）、モノステアリン酸グリセリン、モノステアリン酸ソルビタン、および１２−ヒドロキシステアリン酸が含まれる。上記のものと組み合わせて有用なものは、Ｎ，Ｎ’−エチレン−ビスステアルアミド（ウィトコが提供するケムアミドＷ−４０）のようなより極性の低いワックス、水素化ヒマシ油（キャスターワックス）酸化合成ワックス、および酸化ポリエチレンワックス（ペトロライト（Petrolite）Ｅ−１０４０）のような官能化ワックスである。
【００３６】
用いることのできる他のワックスには、炭化水素油、ポリブテン、液状粘着付与樹脂および液状エラストマーが含まれる。可塑剤油は、主として、芳香族含有量が低く、パラフィン系またはナフテン系である炭化水素油である。可塑剤油は、好ましくは、揮発性が低く、透明であり、できるだけ少ない色および臭いを有する。本発明における可塑剤の使用は、また、オレフィンオリゴマー、低分子量ポリマー、植物性油およびそれらの誘導体並びに類似の可塑化性液体の使用を企図している。
【００３７】
ワックスは、粘度を減少させ、かつ耐ブロッキング性を向上させるために、約２重量％〜約２５重量％、好ましくは約１０重量％〜約２０重量％の濃度で有効に用いられる。ワックスは熱可塑性成分の冷却中に表面に吹き出し、組成物の表面に流体不透過性バリヤー層を作るか、ＳＡＰを封入し、かくしてＳＡＰが流体を吸収する能力を妨げるので、ワックスのより高い濃度は、典型的には、避けられる。好ましい極性ワックスに加えて、他の有用なワックスには、パラフィンワックス、微結晶性ワックス、フィッシャー−トロプシュワックス、ポリエチレンおよびポリエチレンの副生成物が含まれる。また、有用なワックスは、商品名ＡＤＭベジタブルワックス８６６９７０の下でアーチャー・ダニエル・ミッドランド（Archer Daniel Midland）（イリノイ州ジケーター）から、およびカーギル社（ミネソタ州ウェイザタ）からステーブル・フレーク（Stable Flake）Ｓの商品名の下で市販されている水素化大豆油ワックスである。
【００３８】
ここで用いる用語「粘着付与剤」は、本ホットメルト接着剤組成物にタックを付与するために有用な以下に記載するいずれかの組成物を意味する。
【００３９】
本発明の組成物は、約５０重量％までの粘着付与樹脂を含んでいてもよい。粘着付与樹脂は、好ましくは、本組成物の合計重量の約５重量％〜約４０重量％、より好ましくは約１０重量％〜約２０重量％にわたる濃度で用いられる。
【００４０】
粘着付与樹脂は、ウッドロジン、トール油およびガムロジン等のロジン誘導体、並びに天然および合成テルペンおよびその誘導体のような再生可能資源から誘導される樹脂を含む。本発明において、脂肪族、芳香族または混合脂肪族−芳香族石油系粘着付与剤も有用である。有用な炭化水素樹脂の代表例には、アルファ−メチルスチレン樹脂、分枝および非分枝Ｃ5樹脂、Ｃ9樹脂およびＣ10樹脂、並びにそれらのスチレンおよび水素化修飾体が含まれる。粘着付与樹脂は、３７℃で液体から、約１３５℃の環球法軟化点を有するものまでにわたる。
【００４１】
当該分野で知られているように、熱可塑性組成物のタック、色、臭い等を修飾するために、種々の他の成分を添加することができる。ヒンダードフェノール（例えば、イルガノックス（Irganox）（登録商標）１０１０、イルガノックス（登録商標）１０７６）、ホスフィット（例えば、イルガフォス（Irgafos）（登録商標）１６８）のような酸化防止剤、粘着防止添加剤、顔料およびフィラー等の添加剤も本組成物に含めることができる。これらの添加剤は、典型的に、水不溶性熱可塑性ポリマー組成物の約０．１重量％〜約５重量％を構成する。
【００４２】
親水性フィラーは、添加剤の好ましいクラスであり、これは表面の性質を改変し、および／または吸収速度を増大させる。親水性フィラーには、炭酸カルシウム、ヒドロキシエチルセルロース、ヒドロキシプロピルセルロース、およびスターチもしくはセルロースエステル、特にアセテートが含まれる。二酸化チタンもフィラーとして有用である。
【００４３】
存在するとき、粘着付与剤は、典型的に、水不溶性熱可塑性ポリマー組成物の４０重量％以下で、より好ましくは４０重量％以下で存在する。
【００４４】
超吸収性ポリマー
本発明に有用なＳＡＰは、水、体液（例えば、尿、血液）等のような液体を大量に吸収することができる水膨潤性ヒドロゲル形成性吸収性ポリマーを包含する。さらに、ＳＡＰは、かかる吸収された液体を中程度の圧力の下で保持することができる。典型的に、ＳＡＰは、自重の何倍もの水を吸収し、好ましくは自重の少なくとも５０倍、より好ましくは少なくとも１００倍、最も好ましくは少なくとも１５０倍の水を吸収する。さらに、ＳＡＰは、負荷の下で良好な塩水吸収性と、高い塩水吸収能力を示す。典型的に、ＳＡＰは、その自重の少なくとも１０倍、好ましくは少なくとも３０倍、より好ましくは少なくとも５０倍の塩水を吸収する。ＳＰＡは、その自重の何倍もの水および／または塩水を吸収するが、これらの液体に溶解することはない。
【００４５】
水および／または塩水を吸収するＳＡＰの能力は、ＳＡＰに存在する架橋の程度に関連する。架橋の程度を増加させることは、負荷の下でのＳＡＰの全液体保持能力を増加させる。架橋の程度は、好ましくは、吸収の速度および量が最適化される組成物が得られるように最適化される。好ましいＳＡＰは、少なくとも１０％、より好ましくは約１０％ないし約５０％、最も好ましくは約２０％〜４０％架橋されている。好適なＳＡＰの例には、架橋および重合された、アクリル酸、メタクリル酸、クロトン酸、マレイン酸／無水物、イタコン酸、フマル酸、およびそれらの組み合わせ等のα，β−ベータエチレン性不飽和モノおよびジカルボン酸および酸無水物モノマーが含まれる。
【００４６】
本発明に有用な超吸収性ポリマーには、例えば、架橋アクリレートポリマー、ビニルアルコール−アクリレートコポリマーの架橋生成物、マレイン酸無水物でグラフト化されたポリビニルアルコールの架橋生成物、アクリレート−メタクリレートコポリマーの架橋生成物、アクリル酸メチル−酢酸ビニルコポリマーの架橋けん化生成物、スターチアクリレートグラフトコポリマーの架橋生成物、スターチアクリロニトリルグラフトコポリマーの架橋けん化生成物、カルボキシメチルセルロースポリマーの架橋生成物、およびイソブチレン−マレイン酸無水物コポリマーの架橋生成物、並びにそれらの組み合わせが含まれる。
【００４７】
超吸収性粒子は、好ましくは、球形であり、約１マイクロメートル（μｍ）〜約４００（μｍ）の平均粒子サイズを有する。好ましくは、これら粒子は、約２０μｍ〜約２００μｍ、より好ましくは２０μｍ〜１００μｍの平均粒子サイズを有する。
【００４８】
有用な市販の超吸収性粒子には、例えば、住友精化社（日本）が提供し、商品名アクアキープ１０ＳＨ−ＮＦの下で入手できる約２０μｍ〜約３０μｍの平均粒子サイズを有する粒子、商品名アクアキープ１０ＳＨ−Ｐの下で入手できる約２００μｍ〜３００μｍの平均粒子サイズを有する粒子、商品名アクアキープＳＡ６０Ｓの下で入手できる約３２０μｍ〜３７０μｍの平均粒子サイズを有する粒子、商品名アクアキープＳＡ６０ＳＸ、ＳＡ５５ＳＸＩＩおよびＳＡ６０ＳＬＩＩの下で入手できる３５０μｍ〜３９０μｍの平均粒子サイズを有する粒子、並びに商品名アクアキープＳＡ６０ＮタイプＩＩの下で入手できる２５０μｍ〜３５０μｍの平均粒子サイズを有する粒子等のアクアキープシリーズの商品名で入手できるポリアクリル酸ナトリウム超吸収性粒子が含まれる。また、入手できる超吸収性物質は、ドイツ国ルドビッヒシャフェンのＢＡＳＦが提供するルクアソーブ（Luquasorb）１０１０およびルクアソーブ１００３である。
【００４９】
本発明の濡れ指示組成物は、以後記述する濡れインジケータに色を変化させるために適切なレベルの液体を吸収するに適切な量のＳＡＰを用いている。ＳＡＰの有用なレベルは、濡れ指示組成物の少なくとも２重量％を構成する。典型的に、ＳＡＰは、濡れ指示組成物の約２重量％〜約５０重量％を構成する。好ましくは、ＳＡＰは、濡れ指示組成物の約２重量％〜約３０重量％を構成する。より好ましくは、ＳＡＰは、濡れ指示組成物の約２重量％〜約１５重量％を構成する。
【００５０】
濡れインジケータ
本発明で使用する濡れインジケータは、指示剤とｐＨ調整剤を含む。濡れインジケータは、ｐＨ変化に応答して色を変え、それにより例えば水または塩水の存在を明示する。色を迅速に変えるので、酸−塩基濡れインジケータが好ましい。好ましいインジケータは、明るい、鮮明な色に変わるものである。
【００５１】
有用な指示剤の例には、エチルレッド、ブロモフェノールブルー、ブロモクレゾールグリーン、ブロモフェノールブルーとブロモクレゾールグリーンとの混合物等が含まれる。
【００５２】
本発明で使用するｐＨ調整剤は、濡れインジケータのｐＨを、それが液体と接触する前に色を変えることを防止するに足るレベルに調節する。有用なｐＨ調整剤の例には、カルボン酸官能基を有する酸性化合物が含まれる。それらは、イソステアリン酸基、アゼライン酸基、ステアリン酸基、オレイン酸基、リノレイン酸基、リシノール酸基、安息香酸基、クエン酸基およびダイマー酸基が含まれるがそれらに限定されるものではない。任意に、無機酸を添加してｐＨを調節してもよい。使用するｐＨ調整剤の量は、濡れインジケータのｐＨを所望のレベルに調節するに足るものである。
【００５３】
本発明で使用する濡れインジケータのレベルは、液体に曝されたときに容易に認識される色変化を提供するに足るものである。例えば、濡れインジケータの有用なレベルは、典型的に、濡れ指示組成物の総重量の約０．０１〜約６０重量％を構成する。好ましくは、それは、総組成物の約０．１重量％〜５０重量％、より好ましくは約５〜５０重量％の範囲内である。
【００５４】
界面活性剤
本発明で使用する界面活性剤は、熱可塑性成分の表面張力および／または接触角を減少させる。界面活性剤は、熱可塑性成分の総重量の約０．５重量％〜約５０重量％、好ましくは約５重量％〜約２５重量％にわたる量で有用である。好適な界面活性剤には、アニオン系、アニオン系、およびシリコーン界面活性剤が含まれる。アニオン系界面活性剤の例は：（ｉ）ジノニルフェノールの１０モルエトキシレートであるイリノイ州グルニーのＰＰＧインダストリーズから入手できる商品名マコールＤＮＰ−１０の下で販売されているものおよびオクチルフェノールの１０マルエトキシレートであるユニオン・カーバイドから入手できる商品名トリトン（Triton）Ｘ−１００の下で販売されているもののような、Ｃ1〜Ｃ18、好ましくはＣ8〜Ｃ9アルキルもしくはジアルキルフェノールのエトキシレート、（ｉｉ）ハンツマン・ケミカル社から入手できるドデカノールの８モルエトキシレートである商品名サーフォニックＬ−１２−８の下で販売されているもの、およびオクラホマ州タルサのペトロライト・スペシャルティー・ポリマーズ・グループから入手できる３８モルエトキシレート結晶性界面活性剤である商品名ユニソックス（Unithox）の下で販売されているもののような、アルキルＣ8〜Ｃ60モノアルコールのエトキシレート、および（ｉｉｉ）ＢＡＳＦから入手できる２００〜３０００のＭｎを有するエチレンオキシド／プロピレンオキシドブロックコポリマーである商品名プルロニック（Pluronic）の下で販売されているもののような、プロピレンオキシドポリマーのエトキシレート、並びに、ベルシコール・ケミカルからＸＰ１０１０として市販されている、約３当量の安息香酸を４当量のジエチレングリコールと縮合させた生成物のような、ベンゾエートである。好ましいノニオン系界面活性剤ブレンドは、ＩＣＩサーファクタンツ（ICI Surfactants）（デラウェア州ウィルミントン）から入手できるアトマー（Atmer）６８５である。
【００５５】
好適なアニオン系界面活性剤は：ＰＰＧインダストリーズから入手できるアベネル（Avenel）Ｓ３０のような、Ｃ8〜Ｃ60アルキルエトキシレートスルホネート（ＣＨ3−（ＣＨ3−（ＣＨ2）11-14−（Ｏ−ＣＨ2−ＣＨ2）3−ＳＯ3-Ｎａ+；ローヌ・プーランから入手できるローダポン（Rhodapon）ＵＢ（Ｃ12−ＳＯ3-Ｎａ+）のようなアルキルＣ8〜Ｃ60スルホネート；および商品名カルソフト（Calsoft）の下で販売されているもののようなアルキル／芳香族スルホネートである。
【００５６】
好適なシリコーン界面活性剤は、コネチカット州ダンベリーのＯｓｉスペシャルティーズから入手でき、商品名シルウェット（Silwet）Ｌ−７７、Ｌ−７６０５およびＬ−７５００の下で販売されているものおよびダウ・コーニングが提供する製品１９３のような、５００〜１００００、好ましくは６００〜６０００の数平均分子量を有する、ポリジメチルシロキサンのエトキシレートもしくはプロポキシレートである。
【００５７】
さらに他の好適な市販の界面活性剤には、ニュージャージー州ウエスト・パターソンのサイテック（Cytec）・インダストリーズが提供するエアロゾルＯＴ１００およびエアロゾルＯＴＢ（スルホコハク酸ナトリウムのジオクチルエステル）およびローヌ・プーラン（ニュージャージー州クランベリー）が提供するローダカル（Rhodacal）ＤＳ１０が含まれる。
【００５８】
ナノクレー粉末
本発明で有用なナノクレー粉末は、１００μｍの最大寸法を有するクレーの顆粒または小板を含む乾燥顆粒状組成物を包含する。好ましくは、それらは、２００ナノメートル（ｎｍ）の最大寸法を有するクレーから誘導される。本発明で有用な好ましいナノクレーは、クレーの個々の小板のクラスタを含む。個々の小板は、水のような膨潤剤と接触したとき互いに分離する。
【００５９】
本発明で有用なナノクレーには、カオリナイト、モンモリロナイト／スメクタイト、イライト、クロライトおよびそれらの組み合わせが含まれる。好ましいナノクレー粉末には、モンモリロナイト／スメクタイトが含まれ、モンモリロナイトがより好ましいナノクレー粉末である。モンモリロナイトは、ケイ酸マグネシウムアルミニウムを含有する物質である。
【００６０】
好ましいナノクレー粉末は、また、上述のクレーから誘導される高アスペクト比の小板を包含する。ここで用いるアスペクト比は、小板の幅に対する長さの比を意味する。典型的に、ナノクレー粉末は、少なくとも５０のアスペクト比を有する。
【００６１】
本発明で有用なナノクレー粉末には、構造および組成において天然のクレーであるヘクトライトに似ている合成層状スメクタイトが含まれる。このタイプの市販の物質には、ロックウッド・スペシャルティーズ社のサザーン・クレー・プロダクツ・ディビジョンから入手できるラポナイト（Laponite）（登録商標）ブランドのナノクレー粉末が含まれる。ラポナイト（登録商標）粉末は、ナトリウム、マグネシウムおよびリチウムの塩を、制御された速度および温度でケイ酸ナトリウムと混合した後、得られた非晶質沈殿を部分的に結晶化させることにより調製される。ラポナイト（登録商標）ナノクレー粉末は、典型的に約０．９ｎｍの厚さであり、約２５ｎｍの長さを有する。
【００６２】
本発明に有用なナノクレー粉末には、また、層状ケイ酸マグネシウムアルミニウムが含まれる。これらの物質は、また、モンモリロナイトと呼ばれることがある。
【００６３】
ナノクレー粉末の表面は、有機物質を含んでいてもよい。第４級アンモニウム塩は、ナノクレー粉末の表面上で用いることのできる有機物質の１つのクラスである。
【００６４】
ナノクレー粉末の表面上において有用な第４級アンモニウム塩には、ジメチルベンジル水素化タロウ第４級アンモニウム（２ＭＢＨＴ）；ジメチル二水素化タロウ第４級アンモニウム（２Ｍ２ＨＴ）；ジメチル水素化タロウ二−エチルヘキシル第４級アンモニウム（２ＭＨＴＬ）；メチルタロウビオ−２−ヒドロキシエチル第４級アンモニウム（ＭＴ２ＥｔＯＴ）；およびそれらの組み合わせが含まれる。
【００６５】
本発明に有用で、表面に第４級アンモニウム塩を用いている市販のナノクレー粉末には、ロックウッド・スペシャルティーズ社のサザーン・クレー・プロダクツ・ディビジョンが提供するクロイサイト（Cloisite）（登録商標）１０Ａ、１５Ａ、２０Ａ、２５Ａおよび３０Ｂが含まれる。これらは、表面が第４級アンモニウム塩を含む天然のモンモリロナイトである。その小板は、約１ｎｍの厚さであり、差し渡し（across）約７０〜１５０ｎｍである。
【００６６】
クロイサイト（登録商標）１０Ａおよび２０Ａは、それぞれ、第４級アンモニウム修飾剤として、ジメチルベンジル水素化タロウ第４級アンモニウムを用いている。クロイサイト（登録商標）１５Ａは、第４級アンモニウム修飾剤として、２Ｍ２ＨＴを用いている。クロイサイト（登録商標）２５Ａは、第４級アンモニウム修飾剤として、ジメチル水素化タロウ２エチルヘキシル第４級アンモニウムを用いている。クロイサイト（登録商標）３０Ａは、第４級アンモニウム修飾剤として、メチルトールビス−２−ヒドロキシエチル第４級アンモニウムを用いている。これらの物質は、２μ未満が１０％、６μ未満が５０％、そして１３μ未満が９０％という典型的な乾燥粒子サイズ（体積による）。これらの第４級アンモニウム塩に用いられる水素化タロウは、約６５重量％のＣ18、約３０重量％のＣ16、および約５重量％のＣ14を含む。
【００６７】
これらのナノクレー粉末は、濡れ指示組成物の約５重量％までを構成する。典型的に、それは、濡れ指示組成物の約０．３〜約５重量％を構成する。好ましくは、それは、濡れ指示組成物の約０．３〜約１重量％を構成する。
【００６８】
本発明の濡れ指示組成物は、例えば、好適な容器中ですべての成分を一緒に組み合わせ、ついでそれらを加熱（例えば、１５０〜１７５℃）下で、均一な組成物が得られるまで混合することによって作ることができる。組成物がホットメルト接着剤を用いている場合、その組成物は、接着剤の成分のすべてを一緒に溶融させ、ブレンドした後、その溶融したホットメルト接着剤にＳＡＰを添加することにより調製することができる。ついで、残りの成分を、溶融した組成物に添加することができる。溶融した濡れ指示組成物は、後の再溶融および用途のために、ペレット化し、ピロー化（pillow）し、または型もしくはドラムに注型する等することができる。
【００６９】
本発明の組成物は、種々の方法で塗布することができる。それらには、スロットコーティング、スパイラルスプレー、スクリーン印刷、泡立て、彫刻ロールまたはメルトブローン接着剤塗布技術が含まれる。さらに、それはデジタル印刷技術により塗布することができる。本発明の組成物は、少なくとも１つの基材上のストライプ、コーティングまたはフィルム層として、または物品の一部として存在することができる。ストライプとして塗布する場合、本組成物は、直線、曲線または渦巻線（例えば、それ自身を往復横断するものでありえる。さらに、本組成物は、不連続の様式で塗布することができる。すなわち、ストライプは、１またはそれ以上の分離したセグメントを含みえる。また、本組成物は、基材上に一連のドットとして塗布することができる。本発明の組成物は、また、フィルムまたはシートとして提供することができる。
【００７０】
本発明の濡れ指示組成物は、広範な最終用途、特に使い捨てオムツ、女性用ナプキン、包帯（medical dressing）、人および動物用寝具（bedding）等の使い捨て吸収性物品に有用である。それに応じて、熱可塑性組成物は、いずれかの好適な方法、特に上に述べたホットメルト接着剤塗布技術を用いて種々の基材に塗布することができる。
【００７１】
本発明を、以下の非限定的例によりさらに説明する。例示されたすべての組成物は、他の指摘がない限り重量部で表現されている。
【００７２】
例１〜７
一般的調製
本発明による一連の濡れ指示組成物を調製した。水不溶性熱可塑性ポリマー組成物、超吸収性ポリマーおよび界面活性剤を有するプレミックス組成物を調製した。ついで、ステアリン酸と指示剤のブレンドを調整して濡れインジケータを形成した。次に、これを、プレミックス組成物と混合して濡れ指示組成物を形成した。
【表１】
2009511673.tif 000002
【００７３】
1  ウイングタック（Wingtack）８６は、オハイオ州アクロンのグッドイヤー・タイヤ・アンド・ラバー社から入手できる変性Ｃ5石油炭化水素樹脂である。  
2  シルバレズ（Sylvarez）ＺＴ５１００は、フロリダ州ジャクソンビルのアリゾナ・ケミカルズから入手できる粘着付与樹脂である。  
3  ベンゾフレックス３５２は、イリノイ州ローズマウントのベルシコールから入手できるベンゾエート可塑剤である。  
4  ニフレックス２２２Ｂは、スウェーデン国ストックホルムのニナス・ナフテニクス（Nynas Naphthenics）ＡＢから入手できるプロセス油である。  
5  ベクター４２１１は、テキサス州ヒューストンのデキスコ・ポリマーズから入手できるスチレン系ブロックコポリマーである。  
6  イルガノックス１０１０は、ニューヨーク州ホーソーンのチバ・ガイギから入手できるヒンダードフェノール酸化防止剤である。  
7  ローダカルＤＳ１０は、ニュージャージー州クランベリーのローヌ・プーランから入手できるドデシルベンゼンスルホン酸ナトリウムである。  
8  アクアキープ１０ＳＨＮＦ２０は、住友精化社（日本）から入手できるポリアクリル酸ナトリウム超吸収性ポリマーである。  
9  ＨＬ−１５００Ｘは、ミネソタ州セントポールのＨ．Ｂ．フラー（Fuller）社から入手できるスチレン系ブロックコポリマーに基づく接着剤である。  
10  ＮＷ１０７８Ａは、ミネソタ州セントポールのＨ．Ｂ．フラー社から入手できる、ブロックコポリマー／ＳＡＰポリマーブレンド由来の吸収性ホットメルトである。  
11  ＨＬ−８１５０ＸＺＰは、ミネソタ州セントポールのＨ．Ｂ．フラー社から入手できるスチレン系ブロックコポリマーに基づく接着剤である。  
12  ＨＬ−１６９６ＸＺＰは、ミネソタ州セントポールのＨ．Ｂ．フラー社から入手できるスチレン系ブロックコポリマーに基づく接着剤システムである。  
13  クロイサイト１０Ａは、ロックウッド・スペシャルティーズ社のサザーン・クレー・プロダクツ・ディビジョンから入手できる表面修飾ナノクレーである。
【００７４】
プレミックス組成物の調製
すべての成分をアルミニウム缶に量り入れ、該原料のほとんどが溶融するまで１６０〜１７５℃のオーブン中で加熱する。ついで、この缶を加熱マントル内に置き、内容物を、滑らかな均質混合物が得られるまで少なくとも１．５〜２時間攪拌する。
【００７５】
より大きな規模の試料については、ＲＭを、滑らかな均質混合物が得られるまで、１６０〜１７５℃のシグマミキサー中で混合する。
【００７６】
濡れ指示組成物の調製
溶融させた（１４０〜１５０℃）プレミックス（例１〜６）に、または溶融させたＨＬ−１６９６ＸＺＰ（例７）に、ＳＡＳＰを、当該混合物が滑らかになるまで攪拌しながら小分けして加えた。ついで、ローダカルＤＳ１０を添加し、十分に混合されるまで攪拌した。ついで、ステアリン酸を添加し、滑らかになるまで攪拌した。ついで、この混合物を、この温度で追加の１５分間混合した。ついで、指示剤（ブロモクレゾールグリーン）を添加し、この温度で１５分間混合した。ドローダウンバーを用いて、リリースペーパー上にフィルムとして１ミルの厚さ（２５μｍ）に引き伸ばした。
【００７７】
いくつかの場合では、ＳＡＰおよびローダカルＤＳ１０を含有するプレミックスを用いた。その場合、プレミックスＢを溶融させた後、ステアリン酸を添加し、滑らかになるまで混合した。ついで、指示剤を添加し、１５分間混合した。上に述べたとおりにフィルムに引き伸ばした。
【００７８】
すべての場合において、塗布されたフィルムは、黄色を有していた。
【００７９】
試験：
色変化
上記フィルムの部分に２．５ｍｌの水または塩水を加える。色変化の時間と実際の色変化を観察し、書き留めた。
【００８０】
試験の結果を以下に示す。
【表２】
2009511673.tif 000003
【００８１】
耐湿性
市販の濡れインジケータストライプを備える市販のオムツを４インチ（１０ｃｍ）×６（１５ｃｍ）インチサイズの片に切断した。ついで、実験室で作製した試料または比較試料のストリップ（オムツにおける既存のストライプのものの通りの試料サイズおよび寸法）を既存のストライプの１ｃｍ以内に置いた。ついで、すべてのサイドを、スコッチ（登録商標）ブランド３７３のような透明な包装テープを用いて閉じた。ついで、得られたプロトタイプのオムツを１００Ｆ（３７℃）／９０％相対湿度に維持された湿気チャンバにほぼ２４時間置いた。試料を色変化について点検した。
【００８２】
耐湿性試験の結果を以下に示す。
【表３】
2009511673.tif 000004
【００８３】
熱安定性
本発明の濡れ指示組成物の試料（１００ｇ）を、ガラス容器内に置き、２７５°Ｆ（１３５℃）のオーブン中２４時間入れ、分離または底での固形分の生成について定期的にチェックした。結果を以下に示す。
【表４】
2009511673.tif 000005
【国際調査報告】
2009511673.tif 000006
2009511673.tif 000007
2009511673.tif 000008